(57)【要約】【課題】  成形不良を引き起こしにくい、成形性に優れた熱可塑性エラストマー組成物を製造する方法を提供する。【解決手段】  二軸押出機を用いて、熱可塑性樹脂存在下で被架橋成分と架橋剤とを溶融混練することにより、被架橋成分を架橋剤により動的に架橋して熱可塑性エラストマー組成物を製造する方法において、混練時の二軸押出機内の総せん断歪量εを８０００以上、２００００以下とすることを特徴とする熱可塑性エラストマー組成物の製造方法により、成形不良を引き起こしにくい、成形性に優れた熱可塑性エラストマー組成物を製造できる。【選択図】    図１
2007297440.tif 000002
【特許請求の範囲】
【請求項１】
二軸押出機を用いて、熱可塑性樹脂存在下で被架橋成分と架橋剤とを溶融混練することにより、被架橋成分を架橋剤により動的に架橋して熱可塑性エラストマー組成物を製造する方法において、混練時の二軸押出機内の総せん断歪量εを８０００以上、２００００以下とすることを特徴とする熱可塑性エラストマー組成物の製造方法。
【請求項２】
架橋剤がヒドロシリル基含有化合物である請求項１記載の熱可塑性エラストマー組成物の製造方法。
【請求項３】
被架橋成分が不飽和結合を有するイソブチレン系重合体である請求項１または２に記載の熱可塑性エラストマー組成物の製造方法。
【請求項４】
被架橋成分を２０重量％以上、５０重量％以下とすることを特徴とする請求項１〜３のいずれかに記載の熱可塑性エラストマー組成物の製造方法。
【発明の詳細な説明】
【技術分野】
【０００１】
本発明は、柔軟性に富み、成形加工性、ゴム的特性、圧縮永久歪み特性、ガスバリア性、及び制振性に優れた熱可塑性エラストマー組成物の製造方法に関するものである。
【背景技術】
【０００２】
従来、弾性を有する高分子材料としては、天然ゴムまたは合成ゴムなどのゴム類に架橋剤や補強剤などを配合して架橋したものが使用されている。しかしながらこの様なゴム類では、高温高圧下で長時間にわたって架橋及び成形を行う工程が必要であり、加工性に劣る。また架橋したゴムは熱可塑性を示さないため、通常、熱可塑性樹脂のようにリサイクル成形を行うことができない。そのため、通常の熱可塑性樹脂と同じように熱プレス成形や射出成形、押出し成形などの汎用の溶融成形技術を利用して成形品を簡単に製造することのできる熱可塑性エラストマーが近年種々開発されている。このような熱可塑性エラストマーとしては、現在、オレフィン系、ウレタン系、エステル系、スチレン系、塩化ビニル系などの種々の形式のポリマーが開発・市販されている。
【０００３】
このような熱可塑性エラストマーは、架橋型と非架橋型に分けることができる。
【０００４】
非架橋型熱可塑性エラストマーは、架橋反応を伴わないため品質のバラツキが少なく、また、製造コストも安価である。一方で、性能面から両者を比較すると、引張強度や破断伸度、あるいはゴム的性質（たとえば永久伸び、圧縮永久歪）や耐熱性の点では、非架橋型の熱可塑性エラストマーに比べて架橋型の熱可塑性エラストマーの方が優れている。
【０００５】
架橋型の熱可塑性エラストマーとしては、例えば、スチレン系エラストマーおよび不飽和二重結合含有ゴムからなるゴム状組成物をＳｉＨ基を有する架橋剤を含有するものが挙げられる（特許文献１）。これらの架橋型の熱可塑性エラストマーは、ゲル分率から判断して十分架橋がなされていると思えても、製造条件によっては、一旦ペレットにした後に成形を行う場合などに未反応架橋剤残留による成形不良を引き起こすことがあった。
【０００６】
【特許文献１】特開平８−２７３１９号公報
【発明の開示】
【発明が解決しようとする課題】
【０００７】
本発明においては、成形不良を引き起こしにくい、成形性に優れた熱可塑性エラストマー組成物の製造方法を提供することを課題とする。
【課題を解決するための手段】
【０００８】
本発明者は上記課題を鑑み鋭意検討した結果、二軸押出機を用いて、熱可塑性樹脂存在下で被架橋成分を架橋剤により動的に架橋して熱可塑性エラストマー組成物を製造する方法において、二軸押出機内の総せん断歪量εを所定の範囲とすることにより上記課題を解決できることを見出し、本発明に至ったものである。
【０００９】
すなわち、本発明は、二軸押出機を用いて、熱可塑性樹脂存在下で被架橋成分と架橋剤とを溶融混練することにより、被架橋成分を架橋剤により動的に架橋して熱可塑性エラストマー組成物を製造する方法において、混練時の二軸押出機内の総せん断歪量εを８０００以上、２００００以下とすることを特徴とする熱可塑性エラストマー組成物の製造方法に関する。
【発明の効果】
【００１０】
本発明にかかる方法によれば、成形不良を引き起こしにくい熱可塑性エラストマー組成物を容易に得ることが可能となる。
【発明を実施するための最良の形態】
【００１１】
本発明にかかる熱可塑性エラストマー組成物の製造方法においては、二軸押出機を用いて、熱可塑性樹脂存在下で被架橋成分と架橋剤とを溶融混練することにより、被架橋成分を架橋剤により動的に架橋して熱可塑性エラストマー組成物を製造する際に、混練時の二軸押出機内の総せん断歪量εを８０００以上、２００００以下とする。
【００１２】
なお、二軸押出機内の総せん断歪量εは、以下に示される式から求めることができる。
【００１３】
【数１】
2007297440.tif 000003
（式中、πは円周率、Ｄは押出機の口径（ｍｍ）、Ｎはスクリュー回転数（ｒｐｍ）、ｔは滞留時間（秒）、ｈはスクリュー溝深さ（ｍｍ）である。）
【００１４】
本発明の製造方法によって製造される熱可塑性エラストマー組成物に含有される成分としては、熱可塑性樹脂、被架橋成分、架橋剤が含まれる。さらに必要に応じて架橋触媒、可塑剤、充填剤などが含まれる。
【００１５】
上記熱可塑性樹脂としては特に限定されず、例えば、プラスチック類、ゴム類、及び熱可塑性エラストマー類よりなる群から選択される少なくとも１種が使用できる。プラスチック類としては、例えば、ポリプロピレン及びポリエチレン等のオレフィン系樹脂、ポリスチレン、ＡＢＳ、ＭＢＳ、アクリル、ポリウレタン、ポリ塩化ビニル、ポリエステル、ポリアミド等が挙げられる。
【００１６】
ゴム類としては、例えば、ポリエーテル、ポリブタジエン、天然ゴム、ブチルゴム、クロロプレンゴム、エチレン−プロピレンゴム等が挙げられる。
【００１７】
上記熱可塑性エラストマー類としては、例えば、ポリスチレンブロック等とポリブタジエンやポリイソプレンブロック等からなるブロック共重合体であるスチレン系エラストマー（芳香族ビニル系熱可塑性エラストマー）、ポリプロピレン等のポリオレフィン成分とエチレン−プロピレンゴム等のゴム成分からなるオレフィン系エラストマー、結晶性及び非結晶性ポリ塩化ビニルからなる塩化ビニル系エラストマー、ポリウレタンブロックとポリエーテルブロック等からなるブロック共重合体であるウレタン系エラストマー、ポリエステルブロックとポリエーテルブロック等からなるブロック共重合体であるポリエステル系エラストマー、及び、ポリアミドブロックとポリエーテルブロック等からなるブロック共重合体であるアミド系エラストマー等が挙げられる。
【００１８】
これらの熱可塑性樹脂はプラスチック類、ゴム類、及び熱可塑性エラストマー類の分類に関わらず、１種または２種以上を組み合わせて使用できる。
【００１９】
上記熱可塑性樹脂のうち、加工性、柔軟性、及び強度の点で、ポリプロピレン及びポリエチレン等のオレフィン系樹脂、及び芳香族ビニル系熱可塑性エラストマーが好ましい。更に、オレフィン系樹脂としては圧縮永久歪みの良好なポリエチレンが好ましく、芳香族ビニル系熱可塑性エラストマーとしては、ガスバリア性に優れた芳香族ビニル系化合物を主体とする重合体ブロックとイソブチレン系重合体ブロックからなるブロック共重合体が好ましい。
【００２０】
芳香族ビニル系化合物を主体とする重合体中の芳香族ビニル系化合物としては、スチレン、α−メチルスチレン、β−メチルスチレン、ｐ−メチルスチレン、ｔ−ブチルスチレン、モノクロロスチレン、ジクロロスチレン、メトキシスチレン、インデン、ジビニルベンゼン、Ｎ，Ｎ−ジメチル−ｐ−アミノエチルスチレン、Ｎ，Ｎ−ジエチル−ｐ−アミノエチルスチレン、ビニルピリジン等が挙げられる。上記化合物の中でも、コストと物性及び生産性のバランスから、スチレン、α−メチルスチレン、ｐ−メチルスチレン、インデンが好ましい。これらは、２種以上選択して用いてもよい。
【００２１】
また、ブロック共重合体の構造としては特に制限はないが、ＡＢ型あるいはＡＢＡ型が好ましい。芳香族ビニル系熱可塑性エラストマーでは、芳香族ビニル系化合物を構成単量体とするブロックとブタジエン及び／又はイソプレンブロックよりなるブロック共重合体やその水素添加物が挙げられる。例えば、ＳＢＳ（スチレン−ブタジエン−スチレンブロック共重合体）、ＳＩＳ（スチレン−イソプレン−スチレンブロック共重合体）、ＳＥＢＳ（スチレン−エチレンブチレン−スチレンブロック共重合体）、ＳＥＰＳ（スチレン−エチレンプロピレン−スチレンブロック共重合体）、スチレン−イソブチレン−スチレンブロック共重合体（ＳＩＢＳ）が挙げられる。
【００２２】
芳香族ビニル化合物を主体とする重合体の割合に関しては、特に制限はないが、物性と加工性のバランスから、イソブチレン系重合体ブロックなどのソフトセグメントが９５〜２０重量％、芳香族ビニル化合物を主体とする重合体ブロックが５〜８０重量％であることが好ましく、イソブチレン系重合体ブロックが９０〜６０重量％、芳香族ビニル化合物を主体とする重合体ブロックが１０〜４０重量％であることが特に好ましい。
【００２３】
芳香族ビニル系熱可塑性エラストマーの数平均分子量にも特に制限はないが、１５，０００から５００，０００が好ましく、４０，０００から４００，０００が特に好ましい。数平均分子量が１５，０００未満の場合、機械的な特性等が十分に発現されず、また、５００，０００を超える場合、成形性等の低下が大きい。
【００２４】
本発明において、被架橋成分とは架橋剤と反応して動的に架橋される成分のことである。被架橋成分は、熱可塑性エラストマー組成物中、２０重量％以上、５０重量％以下であるのが好ましい。これは、２０重量％より小さいと動的架橋によって得られる圧縮永久歪みが十分改善されず、５０重量％より大きいと動的架橋によって得られる熱可塑性エラストマー組成物の流動性が悪くなり、射出成形等をする際に事前に流動性の良い材料とブレンドをするといった工程が必要になるためである。なお、被架橋成分の重量％濃度は、例えば、熱可塑性エラストマーを熱キシレンに溶解させた不溶分の重量を測定することにより求めることができる。
【００２５】
被架橋成分としては、例えば、不飽和結合を有するイソブチレン系重合体、エチレン・α−オレフィン共重合体ゴム、イソプレンゴム、ブタジエンゴムが挙げられる。
【００２６】
不飽和結合を有するイソブチレン系重合体とは、イソブチレンを主成分とする重合体であって、以下に示すような不飽和結合を有する重合体を意味する。イソブチレン系重合体中の、イソブチレン以外の単量体は、カチオン重合可能な単量体成分であれば特に限定されないが、芳香族ビニル類、脂肪族オレフィン類、イソプレン、ブタジエン、ジビニルベンゼン等のジエン類、ビニルエーテル類、β−ピネン等の単量体が例示できる。これらは単独で用いてもよいし、２種以上組み合わせて用いてもよい。
【００２７】
イソブチレン系重合体の数平均分子量に特に制限はないが、１，０００から５００，０００が好ましく、５，０００から２００，０００が特に好ましい。数平均分子量が１，０００未満の場合、機械的な特性等が十分に発現されず、また、５００，０００を超える場合、成形性等の低下が大きい。
【００２８】
本発明における不飽和結合とは、本発明の目的を達成するための成分の架橋反応に対して活性のある炭素−炭素二重結合であれば特に制限されるものではない。具体例としては、ビニル基、アリル基、メチルビニル基、プロペニル基、ブテニル基、ペンテニル基、ヘキセニル基等の脂肪族不飽和炭化水素基、シクロプロペニル基、シクロブテニル基、シクロペンテニル基、シクロヘキセニル基等の環式不飽和炭化水素基を挙げることができる。
【００２９】
イソブチレン系重合体の不飽和結合の導入方法としては特開平３−１５２１６４号公報や特開平７−３０４９０９号公報に開示されているような、水酸基などの官能基を有する重合体に不飽和基を有する化合物を反応させて重合体に不飽和基を導入する方法が挙げられる。またハロゲン原子を有する重合体に不飽和基を導入するためにはアルケニルフェニルエーテルとのフリーデルクラフツ反応を行う方法、ルイス酸存在下アリルトリメチルシラン等との置換反応を行う方法、種々のフェノール類とのフリーデルクラフツ反応を行い水酸基を導入した上でさらに前記のアルケニル基導入反応を行う方法などが挙げられる。さらに米国特許第４３１６９７３号明細書、特開昭６３−１０５００５号公報、特開平４−２８８３０９号公報に開示されているように単量体の重合時に不飽和基を導入することも可能である。この中でもアリルトリメチルシランと塩素の置換反応により末端にアリル基を導入したものが反応の確実性の点から好ましい。ただし、導入の方法や不飽和結合の導入位置については特に問うものではない。
【００３０】
イソブチレン系重合体の不飽和結合の量は、必要とする特性によって任意に選ぶことができるが、架橋後の特性の観点から、１分子あたり少なくとも０．２個のアルケニル基を末端に有する重合体であることが好ましい。０．２個未満であると架橋による特性改善効果が十分に得られない場合がある。
【００３１】
不飽和結合を有するイソブチレン系重合体を架橋する手段は特に制限はないが、副生成物の発生がなく、また不要な副反応を起こさない等の利点から、架橋剤としてヒドロシリル基含有化合物を用いて架橋することが好ましい。
【００３２】
架橋剤として用いられるヒドロシリル基含有化合物は特に制限はなく、各種のものを用いることができる。すなわち、一般式（Ｉ）または（ＩＩ）で表される鎖状ポリシロキサン；
Ｒ13ＳｉＯ−［Ｓｉ（Ｒ1）2Ｏ］a−［Ｓｉ（Ｈ）（Ｒ2）Ｏ］b−［Ｓｉ（Ｒ2）（Ｒ3）Ｏ］c−ＳｉＲ13  （Ｉ）
ＨＲ12ＳｉＯ−［Ｓｉ（Ｒ1）2Ｏ］a−［Ｓｉ（Ｈ）（Ｒ2）Ｏ］b−［Ｓｉ（Ｒ2）（Ｒ3）Ｏ］c−ＳｉＲ12Ｈ  （ＩＩ）
（式中、Ｒ1およびＲ2は炭素数１〜６のアルキル基、または、フェニル基、Ｒ3は炭素数１〜１０のアルキル基またはアラルキル基を示す。ａは０≦ａ≦１００、ｂは２≦ｂ≦１００、ｃは０≦ｃ≦１００を満たす整数を示す。）
一般式（ＩＩＩ）で表される環状シロキサン；
【００３３】
【化１】
2007297440.tif 000004
（式中、Ｒ4およびＲ5は炭素数１〜６のアルキル基、または、フェニル基、Ｒ6は炭素数１〜１０のアルキル基またはアラルキル基を示す。ｄは０≦ｄ≦８、ｅは２≦ｅ≦１０、ｆは０≦ｆ≦８の整数を表し、かつ３≦ｄ＋ｅ＋ｆ≦１０を満たす。）等の化合物を用いることができる。さらに上記のヒドロシリル基（Ｓｉ−Ｈ基）を有する化合物のうち、相溶性が良いという点から、特に下記の一般式（ＩＶ）で表されるものが好ましい。
【００３４】
【化２】
2007297440.tif 000005
（式中、ｇ、ｈは整数であり２≦ｇ+ｈ≦５０、２≦ｇ、０≦ｈである。Ｒ7は水素原子またはメチル基を表し、Ｒ8は炭素数２〜２０の炭化水素基で１つ以上の芳香環を有していても良い。ｉは０≦ｉ≦５の整数である。）
【００３５】
架橋剤としてヒドロシリル基含有化合物を使用する場合、不飽和結合を有するイソブチレン系重合体とヒドロシリル基含有化合物は任意の割合で混合することができるが、架橋性の面から、不飽和結合とヒドロシリル基のモル比（不飽和結合のモル数／ヒドロシリル基モル数）が５〜０．０５の範囲にあることが好ましく、さらに、２．５〜０．１であることが特に好ましい。モル比が５以上になると、硬化が不十分でべたつきのある強度の小さい架橋物しか得られず、また、０．０５より小さいと、架橋後も架橋物中に活性なヒドロシリル基が大量に残るので、クラック、ボイドが発生し、均一で強度のある架橋物が得られない。
【００３６】
熱可塑性エラストマー組成物には、架橋触媒を含有させてもよい。架橋触媒としては特に制限はないが、例えば、有機過酸化物やアゾ化合物等のラジカル開始剤、および遷移金属触媒が挙げられる。
【００３７】
使用するラジカル開始剤としては特に限定されず、例えば、ジ−ｔ−ブチルペルオキシド、２，５−ジメチル−２，５−ジ（ｔ−ブチルペルオキシ）ヘキサン、２，５−ジメチル−２，５−ジ（ｔ−ブチルペルオキシ）−３−ヘキシン、ジクミルペルオキシド、ｔ−ブチルクミルペルオキシド、α，α’−ビス（ｔ−ブチルペルオキシ）イソプロピルベンゼンのようなジアルキルペルオキシド、ベンゾイルペルオキシド、ｐ−クロロベンゾイルペルオキシド、ｍ−クロロベンゾイルペルオキシド、２，４−ジクロロベンゾイルペルオキシド、ラウロイルペルオキシドのようなジアシルペルオキシド、過安息香酸−ｔ−ブチルのような過酸エステル、過ジ炭酸ジイソプロピル、過ジ炭酸ジ−２−エチルヘキシルのようなペルオキシジカーボネート、１，１−ジ（ｔ−ブチルペルオキシ）シクロヘキサン、１，１−ジ（ｔ−ブチルペルオキシ）−３，３，５−トリメチルシクロヘキサンのようなペルオキシケタール等を挙げることができる。
【００３８】
また、使用する遷移金属触媒としても特に限定されず、例えば、白金単体、アルミナ、シリカ、カーボンブラック等の担体に白金固体を分散させたもの、塩化白金酸、塩化白金酸とアルコール、アルデヒド、ケトン等との錯体、白金−オレフィン錯体、白金（０）−ジアルケニルテトラメチルジシロキサン錯体が挙げられる。白金化合物以外の触媒の例としては、ＲｈＣｌ（ＰＰｈ3）3，ＲｈＣｌ3，ＲｕＣｌ3，ＩｒＣｌ3，ＦｅＣｌ3，ＡｌＣｌ3，ＰｄＣｌ2・Ｈ2Ｏ，ＮｉＣｌ2，ＴｉＣｌ4等が挙げられる。これらの触媒は単独で用いてもよく、２種類以上を併用してもかまわない。触媒量としては特に制限はないが、成分のアルケニル基１ｍｏｌに対し、１０-1〜１０-8ｍｏｌの範囲で用いるのが良く、好ましくは１０-3〜１０-6ｍｏｌの範囲で用いるのがよい。１０-8ｍｏｌより少ないと硬化が十分に進行しない。またヒドロシリル化触媒は高価であるので１０-1ｍｏｌ以上用いないのが好ましい。これらのうち、相溶性、架橋効率、スコーチ安定性の点で、白金ビニルシロキサンが最も好ましい。
【００３９】
架橋触媒として遷移金属触媒を使用するときは更に遷移金属触媒を有機溶剤で希釈することが好ましい。遷移金属触媒を単独でイソブチレン系重合体及び熱可塑性樹脂と混練した場合、樹脂焼けが発生し、得られる組成物が茶褐色に変色してしまうためである。この変色を抑えるためには架橋触媒は有機溶剤によって５重量％以下に希釈されることが好ましい。
【００４０】
上記、有機溶剤としては特に制限はないが、例えば、ヘキサン、ヘプタン、イソオクタン等の脂肪族炭化水素系、ベンゼン、トルエン、キシレン等の芳香族炭化水素系、アセトン、エタノール、ブタノール、ブチルクロライド、ピリジン等のヘテロ原子含有炭化水素等が挙げられ、これらはそれぞれ単独でまたは２種以上を組み合わせて用いることができる。また、得られる熱可塑性エラストマー組成物中に有機溶剤が残存した場合、製品とした場合に有機溶剤がブリードするなどの不具合が生じるため、沸点が１６０℃以下の有機溶剤を用いることが好ましく、特に、溶融混練時に直ちに揮発せず、且つ架橋混練時にほぼ残存しないトルエン、及びキシレンが好ましい。
【００４１】
本発明によって製造される組成物には、可塑剤を使用してもよい。可塑剤の種類は特に制限されないが、例えば、ゴムの加工の際に用いられる鉱物油、または液状もしくは低分子量の合成軟化剤が挙げられ、これらは１種または２種以上を組み合わせて用いることができる。
【００４２】
鉱物油としては、パラフィン系オイル、ナフテン系オイル、及び芳香族系の高沸点石油成分が挙げられる。
【００４３】
液状もしくは低分子量の合成軟化剤としては、特に制限はないが、ポリブテン、水添ポリブテン、液状ポリブタジエン、水添液状ポリブタジエン、ポリαオレフィン類等が挙げられる。これらの可塑剤は１種以上を用いることができる。このなかでも架橋反応を阻害しないパラフィン系オイル及び／又はポリブテンが好ましい。
【００４４】
可塑剤の配合量は、不飽和結合を有するイソブチレン系重合体１００重量部に対し、１０〜３００重量部であることが好ましい。配合量が３００重量部を超えると、機械的強度の低下や成形性に問題が生じる場合がある。
【００４５】
また本発明の組成物には、さらには、各用途に合わせた要求特性に応じて、物性を損なわない範囲で補強剤、充填剤、ヒンダードフェノール系やヒンダードアミン系の酸化防止剤や紫外線吸収剤、光安定剤、顔料、界面活性剤、難燃剤、抗菌剤、滑剤、シリコンオイル等を適宜配合することができる。
【００４６】
本発明においては、上記成分を混練する際、二軸押出機を用いる。二軸押出機には、非かみ合い型同方向回転、かみ合い型同方向回転、非かみ合い型異方向回転、かみ合い型異方向回転の二軸押出機といった各種二軸押出機が含まれる。二軸押出機の中ではかみ合い型同方向回転の二軸押出機がセルフクリーニング性を有し、スクリュー回転数を高くできるので好ましい。
【００４７】
二軸押出機のバレル直径に対する長さ（Ｌ／Ｄ）は、好ましくは３０〜１００、より好ましくは３５〜７５である。Ｌ／Ｄが３０より小さいと架橋反応を十分行うためには吐出量を落とさなければならず、生産効率が悪い。また、Ｌ／Ｄが１００より大きいと樹脂温度が高くなりすぎたり、モーターの負荷が過大になる可能性がある。
【００４８】
混練を行う際の二軸押出機の設定温度は、好ましくは１３０〜３００℃であり、より好ましくは１３０〜２４０℃である。１３０℃よりも低い温度では、熱可塑性樹脂の溶融が不十分となり、混練が不均一となる場合がある。３００℃よりも高い温度では、不飽和結合を有するイソブチレン系重合体の熱分解が起こるおそれがある。
【００４９】
また、動的に架橋を行う際の二軸押出機の総せん断歪量εは、８０００以上、２００００以下とする。総せん断歪量εが８０００未満であると、反応不足によって成形不良や物性低下が引き起こされるおそれがある。また、２００００より大きいと、過剰に材料にせん断力や熱が加わることになるため、生産効率が悪くなったり、樹脂の分解によって物性低下を引き起こすおそれがある。
【００５０】
上記各成分を混練する際は、イソブチレン系重合体は加温タンク等で可塑化させる方法またはコニカルフィーダ等に常温付近のまま食い込まさせる方法によってギヤポンプへ送液し、ギヤポンプで定量的に二軸押出機へ投入することができる。熱可塑性樹脂や必要に応じて添加される補強剤、充填剤、ヒンダードフェノール系やヒンダードアミン系の酸化防止剤や紫外線吸収剤、光安定剤、顔料、界面活性剤、難燃剤、抗菌剤、滑剤、シリコンオイル等は、例えば定重量式フィーダにてホッパーから二軸押出機に投入したり、サイドフィーダから二軸押出機に投入する。架橋剤や架橋触媒、可塑剤は、例えば液体添加ポンプで二軸押出機へ投入することができる。これらの添加順序は特に問うものではないが、熱可塑性樹脂とイソブチレン重合体は異なる添加口から投入し、架橋剤と触媒は異なる添加口から投入するのが好ましい。さらには熱可塑性樹脂を最初に投入し、触媒を最後に投入する方法が、熱可塑性樹脂を容易に溶融させ、かつ、架橋反応を均一化しやすいために最も好ましい。
【００５１】
本発明の製造方法によって得られた熱可塑性エラストマー組成物は、熱可塑性樹脂組成物に対して一般に採用される成形方法及び成形装置を用いて成形でき、例えば、押出成形、射出成形、プレス成形、ブロー成形などによって溶融成形できる。
【００５２】
本発明の製造方法によって得られた熱可塑性エラストマー組成物は、成形性、圧縮永久歪み特性に優れているため、パッキング材、シール材、ガスケット、栓体などの密封用材、ＣＤダンパー、建築用ダンパー、自動車、車両、家電製品向け制振材等の制振材、防振材、自動車内装材、クッション材、日用品、電気部品、電子部品、スポーツ部材、グリップまたは緩衝材、電線被覆材、包装材、各種容器、文具部品として有効に使用することができる。
【実施例】
【００５３】
以下に、実施例に基づき本発明を更に詳細に説明するが、本発明はこれらにより何ら制限を受けるものではない。尚、実施例に先立ち各種測定法、実施例に使用した原料成分について説明する。
【００５４】
（圧縮永久歪み）ＪＩＳ Ｋ ６２６２に準拠し、試験片は１２．５ｍｍ厚さプレスシートを使用した。１００℃×２２時間、２５％変形の条件にて測定した
【００５５】
（硬度）ＪＩＳ Ｋ ６２５２に準拠し、試験片は１２．０ｍｍ圧プレスシートを用いた。
【００５６】
（引張最大強度）ＪＩＳ Ｋ ６２５１に準拠し、試験片は２ｍｍ厚プレスシートを、ダンベルで３号型に打抜いて使用した。引張速度は５００ｍｍ／分とした。
【００５７】
（引張破断伸び）ＪＩＳ Ｋ ６２５１に準拠し、試験片は２ｍｍ厚プレスシートを、ダンベルで３号型に打抜いて使用した。引張速度は５００ｍｍ／分とした。
【００５８】
（成形性）１７０℃に設定したラボプラストミル（東洋精機社製）を用いて１分間溶融混練し、溶融した熱可塑性エラストマー組成物はただちに１９０℃で神藤金属工業社製、加圧プレスにてプレス成形した。成形体の表面を目視で観察し、良好ならば○、ひび割れが観察、もしくは、タック性が認知されれば×とした。
【００５９】
（実施例等記載原料成分の内容）
実施例及び比較例で用いた材料の略号とその具体的な内容は、次のとおりである。
ＰＥ：高密度ポリエチレン、三井化学社製（商品名「ＨＩ−ＺＥＸ２２００Ｊ」）
ＡＰＩＢ：末端にアリル基を有するポリイソブチレン（製造例に記載）
可塑剤：パラフィン系プロセスオイル、出光興産社製（商品名「ＰＷ３８０」）
架橋剤（ヒドロシリル基含有化合物）：シロキサン、ＧＥ東芝シリコーン社製（商品名「ＴＳＦ−４８４」）
架橋触媒：０価白金の１，１，３，３−テトラメチル−１，３−ジアルケニルジシロキサン錯体の３重量％キシレン溶液と可塑剤を１：４００の重量比を混合したもの
【００６０】
（製造例）［末端にアリル基を有するポリイソブチレン（ＡＰＩＢ）の製造］
２Ｌのセパラブルフラスコの重合容器内を窒素置換した後、注射器を用いて、エチルシクロヘキサン（モレキュラーシーブスで乾燥したもの）１４２ｍＬ及びトルエン（モレキュラーシーブスで乾燥したもの）４２７ｍＬを加え、重合容器を−７０℃のドライアイス／メタノールバス中につけて冷却した後、イソブチレンモノマー２７７ｍＬ（２９３４ｍｍｏｌ）が入っている三方コック付耐圧ガラス製液化採取管にテフロン（登録商標）製の送液チューブを接続し、重合容器内にイソブチレンモノマーを窒素圧により送液した。ｐ−ジクミルクロライド０．８５ｇ（３．７ｍｍｏｌ）及びα−ピコリン０．６８ｇ（７．４ｍｍｏｌ）を加えた。次にさらに四塩化チタン５．８ｍＬ（５２．７ｍｍｏｌ）を加えて重合を開始した。重合開始から２．５時間撹拌を行った後、重合溶液からサンプリング用として重合溶液約１ｍＬを抜き取った。続いて、アリルトリメチルシランの７５％トルエン溶液１．６８ｇ（１１ｍｍｏｌ）を重合容器内に添加した。該混合溶液を添加してから２時間後に、大量の水に加えて反応を終了させた。
【００６１】
反応溶液を２回水洗し、溶媒を蒸発させ、得られた重合体を６０℃で２４時間真空乾燥することにより目的のブロック共重合体を得た。ゲルパーミエーションクロマトグラフィー（ＧＰＣ）法により得られた重合体の分子量を測定した。Ｍｎが４５５００、Ｍｗ／Ｍｎが１．１０である末端にアリル基を有するポリイソブチレンが得られた。ＮＭＲから算出した末端アリル基の数は、一分子当たり２．０であった。
【００６２】
（実施例１〜２）
図１のような構成のかみ合い型同方向回転二軸押出機（神戸製鋼所社製、スクリュー直径４６ｍｍ、Ｌ／Ｄ＝６３）を用いた。混練の様子について詳細に述べると、まず、二軸押出機１のホッパー２にポリエチレンを供給し、二軸押出機１内のスクリュー（図示せず）を回転させることにより、所定の温度に加熱された押出機１の内部にポリエチレンを定量的に投入した。二軸押出機１は所定の間隔に配置された添加口４〜８を有しており、これらの添加口からＡＰＩＢ、充填剤、可塑剤、架橋剤および架橋触媒を順次供給することにより、樹脂を溶融混練しながら、ＡＰＩＢと架橋剤を動的に架橋させた。この混練物はダイス３から押し出され、これにより、ペレット状の樹脂組成物を得た。なお、押出条件・添加構成・添加量は表１に記載のようにした。得られた熱可塑性エラストマー組成物は１９０℃で神藤金属工業社製、加圧プレスにてシート状に成形し、得られたシートの、硬度、圧縮永久歪み、引っ張り特性を上記方法に従って測定した。その結果を表２に示す。
【００６３】
（比較例１〜２）
実施例１および２と同様に、図１の構成の押出機を用いて、表１に示した押出条件・添加構成・添加量で押出しを行い、ペレット化した。得られた熱可塑性エラストマー組成物は１９０℃で神藤金属工業社製、加圧プレスにてシート状に成形し、得られたシートの、硬度、圧縮永久歪み、引っ張り特性を上記方法に従って測定した結果を表２に示す。
【００６４】
【表１】
2007297440.tif 000006
【００６５】
【表２】
2007297440.tif 000007
【００６６】
表１および表２からは、本発明の製造方法によって得られた熱可塑性エラストマー組成物は、本発明とは総せん断歪量の比較例１と比べて引張特性および圧縮永久歪が優れており、成形不良も引き起こしておらず成形性が優れていることがわかる。なお、実施例においてはポリエチレンに、ＡＰＩＢ、充填剤、可塑剤、架橋剤、架橋触媒を順番に添加したが、本願発明においては特に添加順序は問うものではない。
【００６７】
以上のように、本発明にかかる製造方法によれば、引張特性および圧縮永久歪に優れ、成形性の優れた熱可塑性エラストマー組成物が得られる。
【図面の簡単な説明】
【００６８】
【図１】二軸押出機の添加構成の模式図
【符号の説明】
【００６９】
１…二軸押出機
２…ホッパー
３…ダイス
４…ＡＰＩＢ添加口
５…充填剤添加口
６…可塑剤添加口
７…架橋剤添加口
８…架橋触媒添加口
【図１】
2007297440.tif 000008